【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
ガラス系物品において、
厚さ（ｔ）を規定する第一面と該第一面と反対の第二面、および該第一面と該第二面との間の中心を有し、該ガラス系物品は、Ｌｉ２Ｏ、イオン交換されたカリウム、およびイオン交換されたナトリウムを含有し；
応力プロファイルにおいて、前記第一面または該第一面より下のある地点から０．００１・ｔと０．１・ｔの間の範囲にある頂点まで延在する隆起応力領域、２５ＭＰａと７５０ＭＰａの間の範囲にある該頂点での圧縮応力、ここで、前記第一面と前記頂点の間の前記隆起応力領域の該応力プロファイルの少なくとも１つの地点は、２５ＭＰａ／マイクロメートルから５００ＭＰａ／マイクロメートルの値を持つ勾配を有する正接を含み、前記頂点から延在する減少応力領域であって、該頂点から前記中心に向かって延在する該減少応力領域の該応力プロファイルの少なくとも１つの地点が、該減少応力領域が、前記ガラス系物品がゼロの応力値を有する圧縮深さに到達するまで、−２０ＭＰａ／マイクロメートルから−２００ＭＰａ／マイクロメートルの値を持つ勾配を有する正接を含むように減少する該減少応力領域、該圧縮深さは０．１・ｔと０．２５・ｔの間の範囲にあり、該圧縮深さから最大引張応力まで延在する引張応力領域を含む応力プロファイルを備える、０．０１ｍｍから３ｍｍの厚さを有するガラス系物品。
【請求項２】
前記第一面に引張応力があり、該引張応力の絶対値が、２００ＭＰａから０ＭＰａの範囲にあり、前記隆起応力領域が、前記第一面から前記頂点まで延在する増加応力領域であって、該第一面から該頂点まで延在する該増加応力領域の前記応力プロファイルの少なくとも１つの地点が、２０Ｍｐａ／マイクロメートルから２００ＭＰａ／マイクロメートルの値を持つ勾配を有する正接を含むように、該増加応力領域を含み、該増加応力領域において、応力が次第に圧縮になる、請求項１記載のガラス系物品。
【請求項３】
前記第一面に圧縮応力があり、該圧縮応力の絶対値が、０ＭＰａ超から７５０Ｍｐａまでであり、前記隆起応力領域が、前記第一面から前記頂点まで延在する増加応力領域であって、該第一面から該頂点まで延在する該増加応力領域の前記応力プロファイルの少なくとも１つの地点が、２０Ｍｐａ／マイクロメートルから２００ＭＰａ／マイクロメートルの値を持つ勾配を有する正接を含むように、該増加応力領域を含み、該増加応力領域において、応力が次第に圧縮になる、請求項１記載のガラス系物品。
【請求項４】
前記隆起応力領域が、前記第一面の下にある地点から延在する、請求項１から３いずれか１項記載のガラス系物品。
【請求項５】
前記応力プロファイルが、前記イオン交換されたカリウムおよび前記イオン交換されたナトリウムを含む圧縮応力層をさらに含み、該圧縮応力層が、前記第一面から前記隆起応力領域まで延在する表面応力領域を画成し、該表面応力領域が、該第一面から前記隆起応力領域に関する移行部まで延在する該表面応力領域の該応力プロファイルの少なくとも１つの地点が、−２５ＭＰａ／マイクロメートルから−２００ＭＰａ／マイクロメートルの値を持つ勾配を有する正接を含むように、該第一面から移動する、大きさが減少する圧縮応力を含む、請求項１記載のガラス系物品。
【請求項６】
前記第一面での圧縮応力が、５００ＭＰａから１５００ＭＰａである、請求項５記載のガラス系物品。
【請求項７】
Ｌｉ２Ｏが、０．１モル％と２０モル％の間の範囲で前記ガラス系物品中に存在する、
Ｂ２Ｏ３が、０．１モル％と１０モル％の間の範囲で前記ガラス系物品中に存在する、
Ｐ２Ｏ５が、０．１モル％と１０モル％の間の範囲で前記ガラス系物品中に存在する、または
前記ガラス系物品がＫ２Ｏを含まない、
の少なくとも１つを特徴とする、請求項１から６いずれか１項記載のガラス系物品。
【請求項８】
前記頂点と前記中心の間の前記応力プロファイルの全ての地点が、べき指数を有するべき乗則プロファイルの形態にあり、該べき指数は約１．２から３．４である、請求項１から７いずれか１項記載のガラス系物品。
【請求項９】
前記ガラス系物品が、１８０グリットの研磨紙上での、少なくとも１０の試料に関する１９０ｃｍ超の平均落下高さ；１８０グリットの研磨紙上での、少なくとも１０の試料に関する１９２ｃｍ以上の平均落下高さ；１８０グリットの研磨紙上での、２２５ｃｍの最大落下高さの落下試験における、少なくとも１０の試料に関する５０％以上の生存率；３０グリットの研磨紙上での、少なくとも４の試料に関する７０ｃｍ超の平均落下高さ；３０グリットの研磨紙上での、少なくとも４の試料に関する７３ｃｍ以上の平均落下高さ；３０グリットの研磨紙上での、最大落下高さが５０ｃｍである、少なくとも４の試料に関する１００％の生存率；のいずれか１つ以上をさらに含む、請求項１から８いずれか１項記載のガラス系物品。
【請求項１０】
（ｉ）３００マイクロメートル未満、または（ｉｉ）２７５マイクロメートル未満、または（ｉｉｉ）２５０マイクロメートル以下の少なくとも１つの平均引っ掻き傷長さ（３以上の試料サイズに関する、先端が球状の円錐プロファイル先端による）をさらに含む、請求項１から９いずれか１項記載のガラス系物品。
【請求項１１】
（ｉ）１９０マイクロメートル未満、または（ｉｉ）１７５マイクロメートル未満、または（ｉｉｉ）１５０マイクロメートル未満、または（ｉｖ）１４５マイクロメートル未満の少なくとも１つの引っ掻き傷長さ（０．４ｍｍ／秒のプローブ速度で、５秒の試験期間に亘り、１０秒当たり１Ｎの力の速度で０から０．５Ｎに漸増させて、１３６°の４面ダイヤモンド先端で試験した場合）をさらに含む、請求項１から１０いずれか１項記載のガラス系物品。
【請求項１２】
前記第一面上にコーティングをさらに備える、請求項１から１１いずれか１項記載のガラス系物品。
【請求項１３】
機器において、
前面、背面、および側面を有する筐体、
前記筐体の少なくとも部分的に内部にある電気部品、
前記筐体の前面またはそれに離接するディスプレイ、および
前記ディスプレイの上に配置されたカバー基板であって、請求項１から１２いずれか１項記載のガラス系物品を含む、カバー基板、
を備えた機器。
【請求項１４】
ガラス系物品を製造する方法において、
０．１モル％と２０モル％の間の範囲のＬｉ２Ｏを含むガラス系基板中にナトリウムおよびカリウムをイオン交換し、よって、該ガラス系基板は、
厚さ（ｔ）（ｍｍ）を規定する第一面と該第一面と反対の第二面、および該第一面と該第二面との間の中心を有し、
応力プロファイルにおいて、前記第一面または該第一面より下のある地点から０．００１・ｔと０．１・ｔの間の範囲にある頂点まで延在する隆起応力領域を有し、該頂点での圧縮応力は、２５ＭＰａから７５０ＭＰａであり、ここで、該第一面と該頂点の間の該隆起応力領域の応力プロファイルの少なくとも１つの地点は、２５ＭＰａ／マイクロメートルから５００ＭＰａ／マイクロメートルの値を持つ勾配を有する正接を含み、該頂点から延在する減少応力領域であって、該頂点から前記中心に向かって延在する該減少応力領域の応力プロファイルの少なくとも１つの地点が、該減少応力領域が前記ガラス系物品がゼロの応力値を有する圧縮深さに到達するまで、−２０ＭＰａ／マイクロメートルから−２００ＭＰａ／マイクロメートルの値を持つ勾配を有する正接を含むように減少する該減少応力領域を含み、該圧縮深さは０．１・ｔと０．２５・ｔの間の範囲にあり、該圧縮深さから最大引張応力まで延在する引張応力領域を含む応力プロファイルを備え、ここで、該ガラス系物品は０．０１ｍｍから３ｍｍの厚さを有する工程、
を有してなる方法。
【請求項１５】
前記ガラス系基板に、２つのイオン交換過程を施す工程、または
前記ガラス系基板に、３つのイオン交換過程を施す工程、
の少なくとも一方をさらに含む、請求項１４記載の方法。